FR 2941236 A1 20100723 FR 0900275 A 20090122 L'invention est relative à une peinture de marquage et trouvera une application particulière, mais non limitative, comme peinture routière pour la signalisation au sol ou encore pour la fabrication d'objets de marquage, tels que des produits moulés, pavés par exemple. L'invention concernera également un marquage antidérapant, notamment revêtement de sol ainsi qu'un procédé de fabrication d'un tel marquage. La signalisation au sol, telle que par exemple lignes blanches continues ou discontinues, flèches de rabattement, passages cloutés, peut être, pour des raisons de sécurités évidentes, constituée d'un revêtement rétroréfléchissant et antidérapant. A cet effet, on connaît un revêtement constitué de résine incluant des particules de sable et des billes de verre, pour constituer les aspérités de la surface antidérapante, et permettre également de réfléchir la lumière des phares de voiture notamment ou autres sources de lumière. Un tel type de marquage impose toutefois d'être soumis à un rayonnement lumineux pour être visible de nuit. On connaît toutefois des peintures de marquage photoluminescentes qui contiennent des pigments phosphorescents. Avec de telles peintures, la signalisation routière reste visible de nuit, même sans éclairage. On connaît ainsi du document EP-1.460.180 une peinture de marquage photoluminescente appliquée selon un film sur la surface routière, constituée d'une résine transparente mélangée à des pigments phosphorescents. Eventuellement, la peinture contient en outre des agrégats transparents tels que silice, particules de verre ou cristaux de quartz. En pratique, le mélange résine transparente/pigments phosphorescents est appliqué selon une couche uniforme sur la surface routière à recouvrir. Eventuellement, afin d'augmenter les propriétés 30 antidérapantes du marquage, les agrégats transparents sont répandus, dans un deuxième temps, sur la couche photoluminescente précédente, qu'ils pénètrent, assurant ainsi leur accroche à la couche non encore durcie. Le but de la présente invention est de proposer une alternative à une telle peinture de marquage photoluminescente. Un autre but de la présente invention est de proposer une telle peinture, particulièrement résistante à l'usure, notamment au roulage. Un autre but de l'invention est de proposer une telle peinture, économe en pigments phosphorescents. Un autre but de la présente invention est de proposer une peinture de marquage qui trouvera une application particulière pour la réalisation de la signalisation au sol blanche, telle qu'elle est généralement rencontrée sur le réseau routier. Un autre but de la présente invention est de proposer un marquage antidérapant, particulièrement visible de nuit. Un autre but de l'invention est de proposer un procédé pour la fabrication d'un tel marquage. D'autres buts et avantages de la présente invention apparaîtront au cours de la description qui va suivre qui n'est donnée qu'à titre indicatif et qui n'a pas pour but de la limiter. L'invention concerne tout d'abord une peinture de marquage 20 constituée au moins à partir d'agrégats, préalablement enrobés de pigments phosphorescents et d'un premier liant. L'invention concerne également un marquage antidérapant, obtenu par application de la peinture conforme à l'invention sur une surface, notamment routière, caractérisé en ce qu'il présente à sa surface des aspérités 25 constituées au moins à partir d'agrégats enrobés en tout ou partie de pigments phosphorescents. L'invention concerne également un procédé de fabrication d'un tel marquage à base au moins d'agrégats et d'un liant sur un support dans lequel : 30 - on enrobe préalablement des agrégats avec des pigments phosphorescents, - on dépose une couche de liant sur le support, - on saupoudre la couche de liant avec les agrégats pigmentés. L'invention sera mieux comprise à la lecture de la description 5 suivante accompagnée des dessins en annexe parmi lesquels : - la figure 1 est une vue d'un marquage réalisé au moyen d'une peinture de marquage conforme à l'invention, - la figure 2 est une vue de détail illustrant un agrégat enrobé de pigments, 10 - la figure 3 est une vue d'un marquage conforme à l'invention selon un second mode de réalisation dont la couche de liant a été saupoudrée à refus d'agrégats pigmentés. L'invention concerne tout d'abord une peinture de marquage. Selon l'invention, elle est constituée au moins à partir 15 d'agrégats 1, et d'un premier liant 3. Lesdits agrégats 1 sont préalablement enrobés de pigments phosphorescents 3. Les agrégats ont une granulométrie qui peut être comprise entre 0,1 mm et 8 mm. Les pigments phosphorescents présentent une granulométrie qui peut être comprise entre 15 �m et 25 �m. 20 Les pigments phosphorescents peuvent être assujettis à la périphérie des agrégats grâce à un deuxième liant 5, identique ou non au premier liant 3 de la peinture. Eventuellement, les agrégats enrobés peuvent être protégés, en outre, par un film de résine 9, identique ou non à la résine du premier liant 3 25 ou du deuxième liant 5. Le premier liant 3, ou le deuxième liant 5, peut être une résine choisie parmi l'un des groupes suivants : polyuréthane, époxy, méthacrylate. Les agrégats peuvent être du dioxyde de silicium (SiO2) et plus particulièrement, selon un mode de réalisation, de la cristobalite. 30 La cristobalite se caractérise par sa blancheur exceptionnelle qui sera particulièrement adaptée pour la réalisation de signalisation de couleur blanche et permettra, par ailleurs, de réaliser des surfaces antidérapantes de performance élevée. Les pigments phosphorescents 2 peuvent être, par exemple, du sulfure de strontium. Cette peinture trouvera une application particulière pour la signalisation routière. La peinture trouvera également une application particulière pour la fabrication d'objets de marquage, tels que notamment des produits moulés, blocs de béton ou autres, qui présentent notamment au moins sur l'une de leurs faces, un marquage réalisé à partir de la peinture conforme à l'invention. L'invention concerne également un marquage antidérapant 7, obtenu par application de la peinture de marquage conforme à l'invention sur une surface, notamment routière qui présente à sa surface des aspérités 8 constituées d'agrégats enrobés 1 de pigments phosphorescents. Ce marquage 7 est réalisé à l'aide de la peinture de marquage conforme à l'invention. Notamment les agrégats 1 préalablement enrobés de pigments phosphorescents sont assujettis à un support 6 grâce à une couche de liant 3. Avantageusement, selon un mode de réalisation particulièrement économique, seuls les agrégats enrobés contiennent des pigments phosphorescents, le liant 3 d'accroche au support 6 en étant dépourvu. Les agrégats 1 du marquage peuvent avoir une granulométrie comprise entre 0,1 mm et 8 mm, la granulométrie des agrégats phosphorescents 2 notamment comprise entre 15 et 15 �m. Les agrégats peuvent être du dioxyde de silicium, notamment de la cristobalite. Le marquage peut comprendre deux liants, à savoir le liant de la couche, dit premier liant 3 permettant de fixer les agrégats au support 6 et un second liant 5 permettant de fixer les pigments phosphorescents 2 à la périphérie des agrégats 1. Le premier liant 3 ou le deuxième liant 5 peuvent être identiques ou non, constitués chacun par une résine choisie parmi l'un des groupes suivants : polyuréthane, époxy, méthacrylate. Les pigments phosphorescents peuvent être du sulfure de strontium. Selon le marquage antidérapant, conforme à l'invention, les agrégats dépassent de la couche du liant pour constituer une surface antidérapante et une surface photoluminescente. Afin d'assurer une meilleure tenue des agrégats dans le temps, ainsi que par exemple de faciliter le nettoyage de la signalisation, les agrégats assujettis à la couche peuvent être recouverts par un film de résine 9. Bien entendu, l'épaisseur de ce film est bien inférieure à la granulométrie des agrégats permettant de conserver les propriétés antidérapantes du marquage. L'invention concernera également un procédé de fabrication d'un marquage antidérapant conforme à l'invention, à base au moins d'agrégats 1 et d'un liant 3 sur un support 6 dans lequel au moins : - on enrobe préalablement, tout ou partie, des agrégats 1 avec des pigments phosphorescents 2, - on dépose une couche de liant 3 sur le support 6, - on saupoudre la couche de liant (3) avec les agrégats (2) 15 pigmentés. Tel qu'illustré à la figure 3, il peut notamment s'agir d'un saupoudrage à refus de la couche de liant 3. Par ce procédé, on aboutit à un marquage antidérapant 7, les agrégats dépassant de la couche de liant 3 pour constituer les aspérités d'une 20 surface antidérapante ainsi qu'une surface photoluminescente. Les agrégats 1, pigments phosphorescents 2 et liants 3 ; 5 peuvent être ceux précédemment décrits. Selon l'invention, dans une première étape, on enrobe, tout ou partie, des agrégats à l'aide d'un liant 5 telle qu'une résine polyuréthane, ou 25 expoxy, ou méthacrylate. Lors de cette étape, on mouille lesdits agrégats avec la résine qui va fixer les pigments phosphorescents en périphérie des agrégats tels qu'illustrés à la figure 2. La résine pourra, par souci de miscibilité, être du même type que ledit liant 3 sur lequel seront saupoudrés les agrégats ainsi enrobés. 30 Le procédé peut présenter une étape supplémentaire dans lequel on recouvre les agrégats pigmentés ainsi mis en oeuvre d'un film de résine 9, avant de saupoudrer les agrégats ainsi protégés sur le liant 3 à l'état non encore durci. Naturellement, d'autres modes de réalisation auraient pu être envisagés par l'homme du métier sans pour autant sortir du cadre de 5 l'invention définie par les revendications ci-après. REVENDICATIONS1. Peinture de marquage phosphorescente, caractérisée en ce qu'elle est constituée au moins à partir d'agrégats (1) préalablement enrobés de pigments phosphorescents (2) et, d'un premier liant (3). 2. Peinture selon la revendication 1, dans laquelle les agrégats (1) sont de la cristobalite. 3. Peinture selon la revendication 1 ou 2, dans laquelle les agrégats (1) ont une granulométrie comprise entre 0,1 mm et 8 mm. 4. Peinture selon l'une des revendications 1 à 3, dans laquelle les pigments phosphorescents (2) sont assujettis à la périphérie des agrégats (1) grâce à un deuxième liant (5), identique ou non audit premier liant (3) de la peinture. 5. Peinture selon la revendication 4, dans laquelle les agrégats (1) enrobés de pigments phosphorescents sont protégés par un film de résine (9). 6. Peinture selon l'une des revendications 1 à 5, dans laquelle les pigments phosphorescents (2) sont du sulfure de strontium. 7. Peinture selon l'une des revendications 1 à 6, dans lequel les pigments phosphorescents (2) ont une granulométrie comprise entre 15 pm 20 et 25 pm. 8. Peinture selon l'une des revendications 1 à 7, dans laquelle le premier liant (3) ou le deuxième liant (5) est une résine choisie parmi l'un des groupes suivants : polyuréthane, époxy, méthacrylate. 9. Application de la peinture selon l'une des revendications 1 à 25 8 à la signalisation routière. 10. Marquage antidérapant (7) obtenu par application de la peinture selon l'une des revendications 1 à 8 sur une surface notamment routière, caractérisé en ce qu'il présente à sa surface des aspérités (8) constituées au moins à partir desdits agrégats (1) enrobés de pigments 30 phosphorescents (2). 11. Marquage selon la revendication 10, dans lequel seuls les agrégats enrobés contiennent des pigments phosphorescents, le premier liant (3) en étant dépourvu. 12. Procédé de fabrication d'un marquage à base au moins 5 d'agrégats et d'un liant sur un support dans lequel au moins : - on enrobe préalablement des agrégats (1) avec des pigments phosphorescents (2), - on dépose une couche de liant (3) sur le support (6), - on saupoudre la couche de liant (3) avec les agrégats (1) 10 pigmentés.